(57)【要約】【課題】単糸数が多い場合であっても引張弾性率に優れたコポリパラフェニレン・３、４’−オキシジフェニレン・テレフタルアミド延伸繊維およびその製造方法を提供すること。【解決手段】コポリパラフェニレン・３，４’−オキシジフェニレン・テレフタルアミド繊維に対して、繊維束の幅が特定範囲となるように高張力熱延伸を実施する。【選択図】なし【特許請求の範囲】
【請求項１】
引張弾性率が６６５ｃＮ／ｄｔｅｘ以上であるコポリパラフェニレン・３、４’−オキシジフェニレン・テレフタルアミド延伸繊維。
【請求項２】
引張強度が２５．５ｃＮ／ｄｔｅｘ以上である請求項１記載のコポリパラフェニレン・３、４’−オキシジフェニレン・テレフタルアミド延伸繊維。
【請求項３】
コポリパラフェニレン・３、４’−オキシジフェニレン・テレフタルアミド原繊維に、繊維束の幅が式（１）を満たすよう高張力熱延伸を実施する、請求項１または２記載のコポリパラフェニレン・３、４’−オキシジフェニレン・テレフタルアミド延伸繊維の製造方法。
繊維束の幅（ｍｍ）≧単糸直径（ｍｍ）×単糸数（本）／３      （１）
【請求項４】
前記高張力熱延伸は、温度５０〜４５０℃の範囲で実施する、請求項３記載のコポリパラフェニレン・３、４’−オキシジフェニレン・テレフタルアミド延伸繊維の製造方法。
【請求項５】
前記高張力熱延伸は、張力３０〜６０Ｎの範囲で実施する、請求項３または４記載のコポリパラフェニレン・３、４’−オキシジフェニレン・テレフタルアミド延伸繊維の製造方法。
【発明の詳細な説明】
【技術分野】
【０００１】
本発明は、コポリパラフェニレン・３，４’−オキシジフェニレン・テレフタルアミド延伸繊維に関する。さらに詳しくは、高引張弾性率を有するコポリパラフェニレン・３，４’−オキシジフェニレン・テレフタルアミド延伸繊維およびその製造方法に関する。
【背景技術】
【０００２】
従来、芳香族ジカルボン酸成分と芳香族ジアミン成分を主成分としてなるパラ型全芳香族コポリアミド繊維は、高強度、高引張弾性率の特徴を有することから、樹脂やゴム等の補強材用途や、ロープ等の様々な産業資材用途に用いられている。
このようなパラ型全芳香族コポリアミド繊維は、一般的に、いわゆる「湿式紡糸法」あるいは「半乾半湿式紡糸法」によって製造される。すなわち、光学的に等方性の紡糸用溶液を、口金を通して押し出し、空気または不活性気体中を一旦通過させた後に、または通過させることなく直接に、凝固浴中の凝固液と接触させ、その後、水洗、乾燥、延伸等の工程を経て、最終的な繊維を得る（特許文献１参照）。
【０００３】
そしてこれまで、高い引張弾性率を有するコポリパラフェニレン・３，４’−オキシジフェニレン・テレフタルアミド繊維を得るために、様々な検討がなされている。例えば、「湿式紡糸法」あるいは「半乾半湿式紡糸法」によって製造したパラ型全芳香族コポリアミド繊維を、特定の条件で緊張熱処理する方法が報告されている（特許文献２〜４参照）。
しかしながら、構成する単糸数が多い繊維束の場合には、緊張熱処理を実施すると、繊維束が収束して加熱が不均一となり、結果として繊維束の引張弾性率はそれ程向上させることができず、現時点では、未だ十分に満足できる引張弾性率は実現できていなかった。
【先行技術文献】
【特許文献】
【０００４】
【特許文献１】特開昭６０−１１０９１８号公報
【特許文献２】特開平７−１６６４１７号公報
【特許文献３】特開平８−２９６１１６号公報
【特許文献４】特開平８−３１１７１５号公報
【発明の概要】
【発明が解決しようとする課題】
【０００５】
本発明は、かかる従来技術を背景になされたものであり、その目的とするところは、単糸数が多い場合であっても引張弾性率に優れたパラ型全芳香族コポリアミド延伸繊維およびその製造方法を提供することにある。
【課題を解決するための手段】
【０００６】
本発明者は、上記課題を解決するため鋭意検討を行った。そして、コポリパラフェニレン・３，４’−オキシジフェニレン・テレフタルアミド繊維に対して、繊維束幅を特定範囲として高張力熱延伸を施すことで、上記課題を解決できることを見出し、本発明を完成するに至った。
すなわち本発明は、引張弾性率が６６５ｃＮ／ｄｔｅｘ以上であるコポリパラフェニレン・３，４’−オキシジフェニレン・テレフタルアミド延伸繊維である。
【発明を実施するための形態】
【０００７】
以下、本発明の実施の形態について詳細に説明する。
【０００８】
＜コポリパラフェニレン・３、４’−オキシジフェニレン・テレフタルアミド延伸繊維の物性＞
［引張弾性率］
本発明のコポリパラフェニレン・３、４’−オキシジフェニレン・テレフタルアミド延伸繊維は、引張弾性率が６６５ｃＮ／ｄｔｅｘ以上の繊維となる。引張弾性率は、６７５ｃＮ／ｄｔｅｘ以上であることが好ましく、６８５ｃＮ／ｄｔｅｘ以上であることが最も好ましい。
【０００９】
［引張強度］
本発明のコポリパラフェニレン・３、４’−オキシジフェニレン・テレフタルアミド延伸繊維は、引張強度が高い程好ましい。好ましくは２５．５ｃＮ／ｄｔｅｘ以上であり、さらに好ましくは２６．０ｃＮ／ｄｔｅｘ以上である。
【００１０】
［単糸数］
本発明のコポリパラフェニレン・３、４’−オキシジフェニレン・テレフタルアミド延伸繊維は、単糸数が５００フィラメント以上の繊維であることが好ましい。単糸数が多い場合であっても、引張弾性率が高いことが本発明の特徴であり、単糸数としては、１０００フィラメント以上であることがさらに好ましく、２０００フィラメント以上であることが最も好ましい。
【００１１】
［単糸繊度］
本発明のコポリパラフェニレン・３、４’−オキシジフェニレン・テレフタルアミド延伸繊維は、単糸繊度が０．８〜６．０ｄｔｅｘである。単糸繊度は、１．０〜５．０ｄｔｅｘであることが好ましく、１．１〜４．０ｄｔｅｘであることが最も好ましい。
【００１２】
＜コポリパラフェニレン・３、４’−オキシジフェニレン・テレフタルアミド原繊維＞
本発明のコポリパラフェニレン・３、４’−オキシジフェニレン・テレフタルアミド延伸繊維の原繊維となるコポリパラフェニレン・３、４’−オキシジフェニレン・テレフタルアミド原繊維は、コポリパラフェニレン・３、４’−オキシジフェニレン・テレフタルアミドを主成分とするものである。繊維中に含まれるコポリパラフェニレン・３、４’−オキシジフェニレン・テレフタルアミドは、繊維質量全体に対して、６０質量％以上であることが好ましく、８０質量％以上であることがさらに好ましく、１００％であることが最も好ましい。
【００１３】
＜コポリパラフェニレン・３、４’−オキシジフェニレン・テレフタルアミドの製造方法＞
本発明の繊維の材料となるコポリパラフェニレン・３、４’−オキシジフェニレン・テレフタルアミドは、従来公知の方法にしたがって製造することができる。例えば、アミド系極性溶媒中で、芳香族ジカルボン酸クロライド成分と、芳香族ジアミン成分とを反応せしめることにより、コポリパラフェニレン・３、４’−オキシジフェニレン・テレフタルアミドのポリマー溶液を得ることができる。
【００１４】
［原料］
（芳香族ジカルボン酸ジクロライド成分）
コポリパラフェニレン・３、４’−オキシジフェニレン・テレフタルアミドの原料となる芳香族ジカルボン酸クロライド成分としては、テレフタル酸ジクロライドを用いる。本発明においては、芳香族環に置換基が存在していても差し支えない。また、テレフタル酸ジクロライド以外の少量のジカルボン酸ジクロライド成分を、テレフタル酸ジクロライドとともに併用してもよい。
【００１５】
（芳香族ジアミン成分）
コポリパラフェニレン・３、４’−オキシジフェニレン・テレフタルアミドの原料となる芳香族ジアミン成分としては、パラフェニレンジアミンと３，４’−ジアミノジフェニルエーテルを組み合わせて用いる。本発明においては、芳香族環に置換基が存在していても差し支えない。また、パラフェニレンジアミンと３，４’−ジアミノジフェニルエーテル以外の少量のジアミン成分を、これらとともに併用してもよい。
【００１６】
［原料組成比］
芳香族ジカルボン酸クロライド成分と芳香族ジアミン成分との比は、芳香族ジアミン成分に対する芳香族ジカルボン酸クロライド成分のモル比として、０．９０〜１．１０の範囲とすることが好ましく、０．９５〜１．０５の範囲とすることがより好ましい。芳香族ジカルボン酸クロライド成分のモル比が０．９０未満または１．１０を超える場合には、芳香族ジアミン成分との反応が十分に進まず、高い重合度が得られないため好ましくない。
【００１７】
［反応条件］
芳香族ジカルボン酸クロライド成分と芳香族ジアミン成分との反応条件は、特に限定されるものではない。酸クロライドとジアミンとの反応は一般に急速であり、反応温度としては、例えば、−２５℃〜１００℃の範囲とすることが好ましく、−１０℃〜８０℃の範囲とすることがさらに好ましい。
【００１８】
［重合溶媒］
コポリパラフェニレン・３、４’−オキシジフェニレン・テレフタルアミドの製造に用いるアミド系溶媒としては、例えば、Ｎ−メチル−２−ピロリドン（以下、ＮＭＰともいう）、Ｎ，Ｎ−ジメチルホルムアミド、Ｎ，Ｎ−ジメチルアセトアミド、ジメチルイミダゾリジノン等が挙げられる。これらの溶媒は、１種単独であっても、また、２種以上の混合溶媒として用いることも可能である。なお、用いる溶媒は、脱水されていることが望ましい。
本発明に用いられるコポリパラフェニレン・３、４’−オキシジフェニレン・テレフタルアミドの製造においては、汎用性、有害性、取り扱い性、コポリパラフェニレン・３、４’−オキシジフェニレン・テレフタルアミドに対する溶解性等の観点から、Ｎ−メチル−２−ピロリドン（ＮＭＰ）を用いることが最も好ましい。
【００１９】
［中和反応］
反応終了後には、必要に応じて、塩基性の無機化合物、例えば、水酸化ナトリウム、水酸化カリウム、水酸化カルシウム、酸化カルシウム等を添加して、中和反応を実施することが好ましい。
【００２０】
［重合後処理等］
重合して得られたコポリパラフェニレン・３、４’−オキシジフェニレン・テレフタルアミドは、アルコール、水などの非溶媒に投入して沈殿せしめ、パルプ状にして取り出すことができる。取り出されたコポリパラフェニレン・３、４’−オキシジフェニレン・テレフタルアミドを再度他の溶媒に溶解し、その後に繊維の成形に供することもできるが、重合反応によって得られたポリマー溶液を、そのまま紡糸用溶液（ドープ）に調製して用いることも可能である。
一度取り出してから再度溶解させる際に用いる溶媒としては、コポリパラフェニレン・３、４’−オキシジフェニレン・テレフタルアミドを溶解するものであれば特に限定されるものではないが、上記したコポリパラフェニレン・３、４’−オキシジフェニレン・テレフタルアミドの重合に用いられる溶媒とすることが好ましい。
【００２１】
＜コポリパラフェニレン・３、４’−オキシジフェニレン・テレフタルアミド原繊維の製造方法＞
本発明のコポリパラフェニレン・３、４’−オキシジフェニレン・テレフタルアミド延伸繊維の原繊維となるコポリパラフェニレン・３、４’−オキシジフェニレン・テレフタルアミド原繊維を得る方法としては、公知の方法を採用することができ、例えば、以下に記載するような半乾半湿式紡糸法を採用することができる。
【００２２】
［紡糸用溶液（ドープ）の調製工程］
原繊維を得るにあたっては、先ず、コポリパラフェニレン・３、４’−オキシジフェニレン・テレフタルアミドおよび溶媒を含む紡糸用溶液（ドープ）を調製する。紡糸用溶液（ドープ）を調製する方法は特に限定されるものではなく、公知の方法により調製することができる。
ここで、紡糸用溶液（ドープ）の調製に用いる溶媒としては、上記したコポリパラフェニレン・３、４’−オキシジフェニレン・テレフタルアミドの重合に用いられる溶媒であって、コポリパラフェニレン・３、４’−オキシジフェニレン・テレフタルアミドおよびその他の任意成分を溶解または分散させることのできる溶媒であることが好ましい。なお、用いられる溶媒は、１種単独であっても、２種以上の溶媒を混合した混合溶媒であってもよい。
コポリパラフェニレン・３、４’−オキシジフェニレン・テレフタルアミドの製造によって得られたポリマー溶液から当該ポリマーを単離することなく、そのまま紡糸用溶液（ドープ）として用いることも可能である。
【００２３】
さらに、繊維に機能性等を付与する目的で、本発明の要旨を超えない範囲において添加剤等のその他の任意成分を配合してもよい。任意成分を配合する場合には、紡糸用溶液（ドープ）の調製において導入することができる。その他の任意成分としては、無機塩、繊維状または粉末状等の充填剤、酸化防止剤、耐候剤、染料、帯電防止剤、難燃剤、導電性ポリマー、その他の重合体等を挙げることができる。導入の方法は特に限定されるものではなく、例えば、ルーダーやミキサ等を使用して導入することも可能である。
紡糸用溶液（ドープ）におけるポリマー濃度、すなわちコポリパラフェニレン・３、４’−オキシジフェニレン・テレフタルアミドの濃度は、０．５質量％〜３０質量％の範囲とすることが好ましく、１質量％〜２５質量％の範囲とすることがより好ましい。紡糸用溶液（ドープ）におけるポリマー濃度が０．５質量％未満の場合には、ポリマーの絡み合いが少ないことから紡糸に必要な粘度が得られない。一方で、ポリマー濃度が３０質量％を超える場合には、口金の吐出孔から吐出する際に不安定流動が起こりやすくなり、安定的に紡糸することが困難となる。
【００２４】
［紡糸・凝固工程］
本発明のコポリパラフェニレン・３、４’−オキシジフェニレン・テレフタルアミド延伸繊維の原繊維となるコポリパラフェニレン・３、４’−オキシジフェニレン・テレフタルアミド原繊維の製造においては、上述の如く調製された紡糸用溶液（ドープ）を用いて、エアギャップを設けた半乾半湿式紡糸法によって繊維を成形することが好ましい。すなわち、先ず、上記で得られた紡糸用溶液（ドープ）をノズルから吐出し、続いて、凝固浴中の凝固液に接触させて、可塑化状態にある凝固糸を形成する。
凝固浴としては、コポリパラフェニレン・３、４’−オキシジフェニレン・テレフタルアミドの貧溶媒が用いられるが、紡糸用溶液（ポリマードープ）の溶媒が急速に抜け出して、得られる凝固糸に欠陥ができないように、通常は良溶媒を添加して凝固速度を調節する。貧溶媒としては水、良溶媒としてはコポリパラフェニレン・３、４’−オキシジフェニレン・テレフタルアミド用の溶媒を用いることが好ましい。良溶媒／貧溶媒の質量比は、コポリパラフェニレン・３、４’−オキシジフェニレン・テレフタルアミドの溶解性や凝固性にもよるが、１５／８５〜４０／６０の範囲とすることが好ましい。
【００２５】
［水洗工程］
次に、紡糸・凝固工程で得られた凝固糸を水洗する。水洗工程は、水を用いて糸中のＮＭＰを拡散させ、糸中から除去することを目的とする。糸からＮＭＰを十分に除去できれば、温度や水洗時間等の水洗条件は、特に限定されるものではない。
【００２６】
［乾燥工程］
次に、水洗後の糸を乾燥する。乾燥条件は特に限定されるものではなく、繊維に付着した水分を十分に除去できる条件であれば問題はないが、作業性や繊維の熱による劣化を考慮すると、１５０〜２５０℃の範囲とすることが好ましい。また、乾燥は、ローラー等の接触型の乾燥装置や、乾燥炉中に繊維を通過させる等といった非接触型の乾燥装置のいずれを用いることもできる。
【００２７】
［熱延伸工程］
次に、乾燥後の繊維を熱延伸する。この工程は、繊維に熱を付与することで、分子構造を緻密化するとともに、延伸することで分子の配向を促して、物性を向上させることを目的とする。このときの熱延伸温度は、３００〜６００℃の範囲とすることが好ましく、さらに好ましくは３２０℃〜５８０℃、最も好ましくは３５０〜５５０℃の範囲である。熱延伸温度が３００℃未満の場合には、糸の延伸が十分に得られず好ましくない。一方で、６００℃を超える場合には、ポリマーの熱分解が起こるために繊維が劣化し、機械的物性が著しく低下する。
熱延伸工程における延伸倍率は、５倍〜１５倍とすることが好ましいが、特にこの範囲に限定されるものではない。またこの熱延伸工程は、必要に応じて多段階に分けて行っても特に差し支えはない。
【００２８】
［巻取工程］
次に、ワインダーによって巻き取る。この際、ワインダーに巻き取る直前に、必要に応じて、繊維に対して帯電抑制や潤滑性等を付与する目的で油剤を付与しても特に差し支えなく、その場合、付与する油剤の種類や量等は特に限定されるものではなく、公知の方法をそのまま適用することができる。また、ワインダーでの巻取方法および巻取条件については、特に限定されるものではなく、公知のワインダーを用いて、条件を適宜調整して巻き取ることができる。
【００２９】
＜コポリパラフェニレン・３、４’−オキシジフェニレン・テレフタルアミド延伸繊維の製造＞
［高張力熱延伸工程］
本発明のコポリパラフェニレン・３、４’−オキシジフェニレン・テレフタルアミド延伸繊維を得るためには、上記のような方法で得られた原繊維となるコポリパラフェニレン・３、４’−オキシジフェニレン・テレフタルアミド原繊維に対して、繊維束の幅を特定範囲として高張力熱延伸を施す。
この高張力熱延伸工程は、高張力下で熱延伸することで、分子の配向をさらに促して、物性を向上させることを目的とする。本発明においては、繊維束の幅を特定範囲として十分に開繊できれば、装置及び条件は、特に限定されるものではない。
なお、上記の原繊維を製造するための熱延伸工程後に、本発明に係る高張力熱延伸工程を連続的に実施しても特に差し支えない。
【００３０】
（繊維束の幅）
高張力熱延伸工程においては、コポリパラフェニレン・３、４’−オキシジフェニレン・テレフタルアミド原繊維に対して、繊維束の幅を以下の式（１）を満足させるように高張力熱延伸することが必須である。
繊維束の幅（ｍｍ）≧ 単糸直径（ｍｍ）×単糸数（本）／３      （１）
なお繊維束の幅は、式（２）を満足させることが好ましく、式（３）を満足させることが最も好ましい。
繊維束の幅（ｍｍ）≧ 単糸直径（ｍｍ）×単糸数（本）／２      （２）
繊維束の幅（ｍｍ）≧ 単糸直径（ｍｍ）×単糸数（本）／１      （３）
【００３１】
（温度）
高張力熱延伸工程における温度は、５０〜４５０℃の範囲とすることが好ましく、さらに好ましくは１００℃〜４２５℃、最も好ましくは１５０〜４００℃の範囲である。温度が５０℃未満の場合には、張力を付与しても単なる弾性変形しか起こらず、張力を除くと直ちに延伸前の形態に戻るため、引張弾性率の向上に寄与しない。一方で、４５０℃を超える場合には、コポリパラフェニレン・３、４’−オキシジフェニレン・テレフタルアミドの熱分解が起こるばかりでなく、擬似的な熱可塑状態となって延伸時に高い張力を掛けることが困難となり、その結果、機械的物性が向上しなくなるため望ましくない。
【００３２】
（張力）
高張力熱延伸工程における張力は、３０〜６０Ｎの範囲とすることが好ましく、さらに好ましくは３５〜５５Ｎ、最も好ましくは４０〜５０Ｎの範囲である。張力が３０Ｎ未満の場合には、分子配向の形成が小さく引張弾性率の向上が小さくなる。一方で、６０Ｎを超える場合には、繊維中の単糸一部が破断して品位が低下するだけでなく、繊維中の引張断糸率に寄与する有効な単糸数が減少し、引張弾性率が低下するため望ましくない。
【００３３】
（延伸倍率）
高張力熱延伸工程における延伸倍率は、１．０１倍〜１．２０倍とすることが好ましいが、特にこの範囲に限定されるものではない。またこの熱延伸工程は、必要に応じて多段階に分けて行っても特に差し支えはない。
【実施例】
【００３４】
以下、本発明を実施例等によりさらに具体的に説明するが、本発明は、その要旨を超えない限りこれらに限定されるものではない。
【００３５】
＜測定・評価方法＞
実施例および比較例においては、下記の項目について、下記の方法によって測定・評価を行った。
【００３６】
（１）繊維の繊度
得られた繊維束を、公知の検尺機を用いて１００ｍ巻き取り、その質量を測定した。得られた質量に１００を乗じた値、すなわち１００００ｍあたりの質量を、繊度（ｄｔｅｘ）として算出した。
【００３７】
（２）繊維の引張弾性率及び引張強度
引張試験機（ＩＮＳＴＲＯＮ社製、商品名：ＩＮＳＴＲＯＮ、型式：５５６５型）により、糸試験用チャックを用いて、ＡＳＴＭ  Ｄ８８５の手順に基づき、以下の条件で測定を実施した。
［測定条件］
温度            ：室温
試験片          ：７５ｃｍ
撚り係数        ：１
試験速度        ：２５０ｍｍ／分
チャック間距離  ：５００ｍｍ
【００３８】
＜実施例１＞
［コポリパラフェニレン・３、４’−オキシジフェニレン・テレフタルアミド原繊維の製造］
紡糸用溶液（ポリマードープ）として、コポリパラフェニレン・３，４’−オキシジフェニレン・テレフタルアミド（共重合モル比が１：１の全芳香族ポリアミド）の濃度６質量％Ｎ−メチルピロリドン（ＮＭＰ）溶液を準備した。
紡糸用溶液（ポリマードープ）を１０５℃に加熱し、穴径０．３ｍｍ、穴数が１０００の紡糸口金を取り付けて１０５℃に加熱した紡糸パックに送液し、１０ｍｍのエアギャップを介して、ＮＭＰ濃度が３０質量％の５０℃の水溶液で満たされた凝固浴を通過させ、ポリマーが凝固した凝固繊維束を得た（湿式法）。
次いで、５５℃に調整した水洗浴に、凝固繊維束を通過させて水洗を行った後、２００℃の乾燥ローラーにて乾燥させた。
次いで、繊維束の乾燥後、３８０℃で１段目の熱延伸を行った。このときの延伸倍率は２．４倍であった。引き続き、５３０℃で２段目の熱延伸を行った。このときの延伸倍率は４．０倍であった。さらに、４００℃で３段目の熱延伸を行った。このときの延伸倍率は１．０２倍であった。
得られたコポリパラフェニレン・３、４’−オキシジフェニレン・テレフタルアミド原繊維の繊度、フィラメント数、単糸直径を、表１に示す。
【００３９】
［コポリパラフェニレン・３、４’−オキシジフェニレン・テレフタルアミド延伸繊維の製造］
次いで、得られたコポリパラフェニレン・３、４’−オキシジフェニレン・テレフタルアミド原繊維に対して、非接触熱処理炉を用いて高張力熱延伸を行った。このときの張力は５０Ｎ、温度は３００℃、延伸倍率は１．０４倍とした。高張力熱延伸工程における繊維束の幅は１２ｍｍとした。得られたコポリパラフェニレン・３、４’−オキシジフェニレン・テレフタルアミド延伸繊維の各物性を、表１に示す。
【００４０】
【表１】
2017008423.tif 000002
【００４１】
＜実施例２＞
高張力熱延伸工程における繊維束の幅を８ｍｍとした以外は、実施例１と同様にして、コポリパラフェニレン・３、４’−オキシジフェニレン・テレフタルアミド延伸繊維を製造した。得られたコポリパラフェニレン・３、４’−オキシジフェニレン・テレフタルアミド延伸繊維の各物性を、表１に示す。
【００４２】
＜実施例３＞
高張力熱延伸工程における繊維束の幅を４ｍｍとした以外は、実施例１と同様にして、コポリパラフェニレン・３、４’−オキシジフェニレン・テレフタルアミド延伸繊維を製造した。得られたコポリパラフェニレン・３、４’−オキシジフェニレン・テレフタルアミド延伸繊維の各物性を、表１に示す。
【００４３】
＜実施例４＞
［コポリパラフェニレン・３、４’−オキシジフェニレン・テレフタルアミド原繊維の製造］
紡糸口金の穴数を５００とした以外は、実施例１と同様にしてコポリパラフェニレン・３、４’−オキシジフェニレン・テレフタルアミド原繊維を得た。得られたコポリパラフェニレン・３、４’−オキシジフェニレン・テレフタルアミド原繊維の繊度、フィラメント数、単糸直径を、表１に示す。
【００４４】
［コポリパラフェニレン・３、４’−オキシジフェニレン・テレフタルアミド延伸繊維の製造］
次いで、高張力熱延伸工程における繊維束の幅を１０ｍｍとした以外は、実施例１と同様にして、コポリパラフェニレン・３、４’−オキシジフェニレン・テレフタルアミド延伸繊維を製造した。得られたコポリパラフェニレン・３、４’−オキシジフェニレン・テレフタルアミド延伸繊維の各物性を、表１に示す。
【００４５】
＜実施例５＞
［コポリパラフェニレン・３、４’−オキシジフェニレン・テレフタルアミド原繊維の製造］
紡糸口金の穴数を１５００とした以外は、実施例１と同様にしてコポリパラフェニレン・３、４’−オキシジフェニレン・テレフタルアミド原繊維を得た。得られたコポリパラフェニレン・３、４’−オキシジフェニレン・テレフタルアミド原繊維の繊度、フィラメント数、単糸直径を、表１に示す。
【００４６】
［コポリパラフェニレン・３、４’−オキシジフェニレン・テレフタルアミド延伸繊維の製造］
次いで、高張力熱延伸工程における繊維束の幅を１０ｍｍとした以外は、実施例１と同様にして、コポリパラフェニレン・３、４’−オキシジフェニレン・テレフタルアミド延伸繊維を製造した。得られたコポリパラフェニレン・３、４’−オキシジフェニレン・テレフタルアミド延伸繊維の各物性を、表１に示す。
【００４７】
＜比較例１＞
［コポリパラフェニレン・３、４’−オキシジフェニレン・テレフタルアミド原繊維の製造］
実施例１と同様にして、コポリパラフェニレン・３、４’−オキシジフェニレン・テレフタルアミド原繊維を得た。得られたコポリパラフェニレン・３、４’−オキシジフェニレン・テレフタルアミド原繊維の繊度、フィラメント数、単糸直径を、表２に示す。
【００４８】
［コポリパラフェニレン・３、４’−オキシジフェニレン・テレフタルアミド延伸繊維の製造］
高張力熱延伸工程における繊維束の幅を３ｍｍとした以外は、実施例１と同様にしてコポリパラフェニレン・３、４’−オキシジフェニレン・テレフタルアミド延伸繊維を製造した。得られたコポリパラフェニレン・３、４’−オキシジフェニレン・テレフタルアミド延伸繊維の各物性を、表２に示す。
【００４９】
【表２】
2017008423.tif 000003
【００５０】
＜比較例２＞
［コポリパラフェニレン・３、４’−オキシジフェニレン・テレフタルアミド原繊維の製造］
実施例４と同様にして、コポリパラフェニレン・３、４’−オキシジフェニレン・テレフタルアミド原繊維を得た。得られたコポリパラフェニレン・３、４’−オキシジフェニレン・テレフタルアミド原繊維の繊度、フィラメント数、単糸直径を、表２に示す。
【００５１】
［コポリパラフェニレン・３、４’−オキシジフェニレン・テレフタルアミド延伸繊維の製造］
高張力熱延伸工程における繊維束の幅を２ｍｍとした以外は、実施例４と同様にしてコポリパラフェニレン・３、４’−オキシジフェニレン・テレフタルアミド延伸繊維を製造した。得られたコポリパラフェニレン・３、４’−オキシジフェニレン・テレフタルアミド延伸繊維の各物性を、表２に示す。
【００５２】
＜比較例３＞
［コポリパラフェニレン・３、４’−オキシジフェニレン・テレフタルアミド原繊維の製造］
実施例５と同様にして、コポリパラフェニレン・３、４’−オキシジフェニレン・テレフタルアミド原繊維を得た。得られたコポリパラフェニレン・３、４’−オキシジフェニレン・テレフタルアミド原繊維の繊度、フィラメント数、単糸直径を、表２に示す。
【００５３】
［コポリパラフェニレン・３、４’−オキシジフェニレン・テレフタルアミド延伸繊維の製造］
高張力熱延伸工程における繊維束の幅を４ｍｍとした以外は、実施例５と同様にしてコポリパラフェニレン・３、４’−オキシジフェニレン・テレフタルアミド延伸繊維を製造した。得られたコポリパラフェニレン・３、４’−オキシジフェニレン・テレフタルアミド延伸繊維の各物性を、表２に示す。
【産業上の利用可能性】
【００５４】
本発明のコポリパラフェニレン・３、４’−オキシジフェニレン・テレフタルアミド延伸繊維は、引張弾性率に優れた繊維となる。また同時に、繊維を構成する単糸の破断が抑制されているため、引張強度の高い繊維となる。したがって、本発明のコポリパラフェニレン・３、４’−オキシジフェニレン・テレフタルアミド延伸繊維は、様々な産業資材用途で有用であり、ゴムや樹脂等の補強材用途やロープ用途等において特に有用である。